장시간의 시효 처리를 하지 않고 전계 유기 변형이 큰 압전/전왜 세라믹스를 제공한다. 압전/전왜 세라믹스 제조에 있어서 페로브스카이트 구조 중의 B사이토이 온수에 대한 A사이토이 온수의 비가 0.94 이상 0.99 이하의 압전/전왜 세라믹스 소결체에 대해, 산소 분압 0.05~1.0 atm의 분위기 하에서 온도600~1050℃에서2~100시간의 산소 열처리를 한다. 또는 압전/전왜 세라믹스의 조성을 일반식(BiwNaxKyBaz) TiO2+(3w+x+y+2z)/2로 표시되고 w,x,y 및 z가 조건식:0.35≦w≦0.53;0.30≦x≦0.47;0.00≦y≦0.12;0.00≦z≦0.14;및 0.94≦w+x+y+z≦0.99를 채워, y 및 z의 적어도 하나는 0이 아닌 조성으로 한다.
To provide a piezoelectric/electrostrictive ceramic which produces large electric-field induced strain without performing an aging treatment for a long period of time. In a production method for such a piezoelectric/electrostrictive ceramic, a piezoelectric/electrostrictive ceramic sintered body, in which the ratio of the number of ions at A sites to the number of ions at B sites in a perovskite structure is 0.94-0.99, is subjected to an oxygen heat treatment at a temperature of 600-1,050°C for 2-100 h under an atmosphere with an oxygen partial pressure of 0.05-1.0 atm. Alternatively, the piezoelectric/electrostrictive ceramic is provided with a composition represented by the formula: (BiwNaxKyBaz)TiO2+(3w+x+y+2z)/2, wherein w, x, y and z satisfy the following expressions: 0.35 w 0.53; 0.30 x 0.47; 0.00 y 0.12; 0.00 z 0.14; and 0.94 w+x+y+z 0.99, and at least one of y and z is not 0.